(57)【要約】      （修正有）【課題】ポリアミド樹脂調製プロセスにおけるリン含有化合物の使用による、射出成型の間に構築される粘度および製造の間のプロセス／重合装置で形成される析出物の問題を解決する、リン含有化合物を含む低色調ポリアミドの提供。【解決手段】次亜リン酸ナトリウム等のリン含有化合物を２５〜５０ｐｐｍ含み、ステアリン酸アルミニウム等の金属含有化合物５００〜１，５００ｐｐｍが表面に存在し、酢酸、プロピオン酸および安息香酸からなる群から選択されるカルボン酸をさらに含む、低色調ポリアミド。【選択図】なし【特許請求の範囲】
【請求項１】
リン含有化合物を含む低色調ポリアミドであって、前記リン含有化合物が、２５から５０ｐｐｍのリンを含有する、前記ポリアミド。
【請求項２】
前記ポリアミドの表面に存在する金属含有化合物をさらに含む請求項１に記載のポリアミド。
【請求項３】
前記金属含有化合物が、５００から１，５００ｐｐｍの濃度で存在する、請求項２に記載のポリアミド。
【請求項４】
カルボン酸をさらに含む請求項１に記載のポリアミド。
【請求項５】
前記カルボン酸が、酢酸、プロピオン酸および安息香酸からなる群から選択される、請求項４に記載のポリアミド。
【請求項６】
前記カルボン酸が、１，２００から１，８００ｐｐｍの濃度で存在する、請求項４に記載のポリアミド。
【請求項７】
前記金属含有化合物が、ステアリン酸塩である、請求項２に記載のポリアミド。
【請求項８】
前記ステアリン酸塩が、ステアリン酸アルミニウム、ステアリン酸鉄、ステアリン酸鉛、ステアリン酸リチウム、ステアリン酸マグネシウム、ステアリン酸ナトリウムおよびステアリン酸カリウムからなる群から選択される、請求項７に記載のポリアミド。
【請求項９】
前記リン含有化合物が、次亜リン酸ナトリウムである、請求項１に記載のポリアミド。
【請求項１０】
前記ステアリン酸塩が、ジステアリン酸アルミニウムである、請求項７に記載のポリアミド。
【請求項１１】
４０から５０の範囲でＲＶを有する、請求項１に記載のポリアミド。
【請求項１２】
請求項１に記載の低リンポリアミドを含む物品。
【請求項１３】
ナイロン６，６である、請求項１に記載のポリアミド。
【請求項１４】
製造および加工の間にプレートアウトおよび析出物の減少を示す、請求項１に記載のポリアミド。
【請求項１５】
触媒量の前記リン含有化合物の存在により生成速度が増加されることを示す、請求項１に記載のポリアミド。
【請求項１６】
ガラス繊維、ワックス、鉱物、炭素繊維、連鎖停止剤、粘度調整剤、可塑剤、熱安定剤、ＵＶ安定剤、着色剤、耐衝撃性調整剤、難燃剤、艶消し剤、充填剤、抗微生物剤、静電防止剤および光学的増白剤からなる群から選択される少なくとも１種をさらに含む、請求項１に記載のポリアミド。
【発明の詳細な説明】
【技術分野】
【０００１】
ポリアミド樹脂およびそれらの調製のための手段は周知である。従来のプロセスによるが、従来の色素の不在下で製造される場合、これらの樹脂は、様々な程度の望ましくない黄色度を示す傾向にあり、黄色度は経時的に増加する。ポリアミド樹脂は、後続の一般に使用される連続の溶融加工操作（subsequent melt processing operation）に関連して高温にさらされた場合、黄色度の増加を一般にも示す。これらのポリアミド樹脂の多くは、長期間保存されること、および成型および押出の間の溶融の反復サイクルの可能性の観点から、低色調を当初示し、低色調を経時的に示し続ける改善されたポリアミド樹脂を提供する誘因がある。
【背景技術】
【０００２】
リン含有化合物は、ポリアミドの重合のための周知の触媒である。注目すべきことに、これらの化合物の使用は、おそらく、ポリアミドの酸化的分解および熱分解の程度を減少させることにより、程度の大きな白色度および色安定性を有するポリアミドを生じる。例えば、米国特許第５，９２９，２００号明細書を参照されたい。さらに詳細には、次亜リン酸塩化合物は、例えば、米国特許第３，８６０，５５８号明細書；第３，１７３，８９８号明細書；および第３，６９１，１３１号明細書に記載されるとおりポリアミドの重合のための触媒として使用されてきた。
【０００３】
ナイロン６，６などの、ポリアミドへのリン含有化合物の添加は、ポリアミドのための色安定剤として役割を果たす。しかし、これらの化合物は、重合触媒として、しばしば核形成剤としても役割を果たす。例えば、米国特許第６，１９７，８５５号明細書；および第４，２３７，０３４号明細書を参照されたい。核形成剤（Nucleant）は、ポリアミドの成形サイクル時間または結晶化速度を改善するためにしばしば使用されてきた。例えば、米国特許第３，０８０，３４５号明細書には、核形成剤としてフェニルホスフィン酸ナトリウム、イソブチルホスフィン酸ナトリウム、酸化マグネシウム、臭化水銀、塩化水銀、酢酸カドミウム、酢酸鉛またはフェノールフタレインを使用することが開示されている。米国特許第３，５８５，２６４号明細書および第４，８６６，１１５号明細書でも、ポリアミドの結晶化の速度を改善するための核形成剤を使用することが開示されている。米国特許第６，１９７，８５５号明細書には、重縮合ステップの前、間または後に、ナイロン２，２およびリン含有ホワイトニング剤（phosphorous-containing whitening agent）をポリアミドへ組み込むことが開示されている。好ましくは、リン含有ホワイトニング剤は、重縮合ステップの間に添加されて、白色ポリマーを生じる。
【０００４】
しかし、リン含有化合物の使用による永続的な問題としては、射出成型の間に構築される粘度および製造の間のプロセス／重合装置で形成される析出物が挙げられる。
【発明の概要】
【発明が解決しようとする課題】
【０００５】
本発明は、（ｉ）色、触媒活性および低析出／プレートアウトを改善する目的のための低リン含有量の使用、（ｉｉ）射出成型生産性を最大にするように設計された末端基配置；および（ｉｉｉ）重合の間のリン含有化合物の触媒挙動の完全性を保存しつつ、射出成型の間のリン含有化合物の触媒活性を減少させるために重合後にだが射出成型前に、ポリアミド（典型的にはペレット形状で）の外側への金属含有化合物の適用に向けられる。
【０００６】
本発明は、黄化に対する有効な保護であるために低すぎると従来的に考えられる量でのリン含有化合物の使用は、低色調が長期間にわたり分解しない低色調ポリアミドを調製するのに驚くべきことに有効であるという予想外の発見を反映する。色および重合速度における改善を提供するこれらの同じ低レベルのリンも、重合および加工装置におけるリン酸塩プレートアウトの負の効果を軽減させる。
【課題を解決するための手段】
【０００７】
本発明の一態様は、リンが、リン含有化合物として存在する、２５から５０ｐｐｍのリンを含む低色調ポリアミドである.
【０００８】
本発明の別の態様は、２５から５０ｐｐｍのリンを含む低色調ポリアミドを調製するプロセスである。
【０００９】
本発明の別の態様は、２５から５０ｐｐｍのリンを含む低色調ポリアミドを含む物品である。
【００１０】
本発明の一態様では、低色調ポリアミドは、２５から４５ｐｐｍ、例えば２５から４０ｐｐｍ、例えば２５から３５ｐｐｍ、例えば２５から３０ｐｐｍのリンを含む。
【００１１】
本発明の一態様では、リン含有化合物は、次亜リン酸、亜リン酸およびそれらの各々の塩からなる群から選択される。次亜リン酸および次亜リン酸ナトリウム（ＳＨＰ）は、好ましいリン含有化合物である。
【００１２】
本発明の一態様では、低色調ポリアミドは、特に射出成型の間に、リン含有化合物の触媒効果を低下させる能力のある、少なくとも１種の金属含有化合物をさらに含む。
【００１３】
本発明の一態様では、低色調ポリアミドは、低級カルボン酸（例えば、酢酸またはプロピオン酸）、フタル酸、安息香酸またはポリアミドの種々の末端基を不活化（すなわち、非反応性）させる能力のある他の化合物などの、１，２００から１，８００ｐｐｍのカルボン酸をさらに含む。
【００１４】
本発明の一態様では、ポリアミドは、ナイロン６、ナイロン４／６、ナイロン６／６、ナイロン６／１０、ナイロン６／１２、ナイロン１１およびナイロン１２からなる群から選択される。
【００１５】
本発明の一態様では、ポリアミドは、ナイロン６／６（ナイロン  ６６もしくはナイロン６，６もしくはナイロン６６またはポリアミド６６もしくはＰＡ  ６６もしくはＰＡ６６として本明細書でも示される）である。
【００１６】
本発明の一態様では、低色調ポリアミドは、１種またはそれ以上の添加剤、充填剤、強化剤および調整剤をさらに含む。
【００１７】
本発明の一態様では、低リンポリアミドは、２５０から１，５００ｐｐｍ、例えば２５０から１，０００ｐｐｍ、例えば２５０から７５０ｐｐｍ、例えば２５０から５００ｐｐｍ、例えば５００から１，５００ｐｐｍ、例えば５００から１，０００ｐｐｍ、例えば５００から７５０ｐｐｍの金属含有化合物を含む。
【００１８】
本発明の一態様では、黄色色指数は、−３から−９、例えば−３から−８、例えば−３から−７、例えば−３から−６、例えば−４から−９、例えば−４から−８、例えば−５から−９、例えば−５から−８の範囲である。
【００１９】
本発明の一態様では、金属含有化合物は、例えば、固体形態が、例えばペレットまたはフレークであるポリアミドがすでに加工された後に、ポリアミドの固体形態の外側表面に塗布される。代わりに、金属含有化合物は、ペレットに内側で塗布されうる。
【００２０】
本発明の一態様では、低リンポリアミド（ナイロン６６などの）は、例えば、アミン末端基、カルボン酸末端基、ならびにモノカルボン酸、モノアミン、不活性イミン末端基を形成する能力のある低級ジカルボン酸、フタル酸ならびにそれらの誘導体を含む、いわゆる不活性末端基などの特定の配置の末端基を有する。これらの成分の全ての特定の組合せは、リン含有化合物の触媒活性の形態で観察される重合性能、最終生成物の白色度、重合および加工の間の低析出、および射出成型プロセスの間の溶融安定性改善を提供する。
【図面の簡単な説明】
【００２１】
図面は、例示的な実施形態を表し、本明細書に特に記載されない限り本発明の範囲を限定することが意図されない。
【図１】析出物を含有するフィルター要素の走査電子顕微鏡画像の写真を例証する図である。
【図２】リンのレベルが減少されたことに関連したフィルター交換のコストが減少されることを例証する図である。
【図３】フィルター圧力の上昇対リンレベル増加を例証する図である。
【図４】ＰＡ６６の色（ＹＩ）に対するリン（ＳＨＰ）レベルの効果を例証する図である。
【図５】成型プラークの色（ＹＩ）に対するリン（ＳＨＰ）レベルの効果を例証する図である。
【図６】ＳＳＰの間のＲＶ構築に対するリン含有量の効果を例証する図である。
【図７】リンレベルとトランスファーライン圧力の間の関係を例証する図である。
【図８】リン含有化合物を含有するＰＡ６６の射出成型におけるＲＶの変化を例証する図である。
【図９】リン含有化合物、および酢酸でキャッピングされた末端を含有するＰＡ６６の射出成型におけるＲＶの変化を例証する図である。
【図１０】リンを含有しない材料、２０ｐｐｍのリンを含有する材料、および４５ｐｐｍのリンを含有する材料から構成されるケーブルタイ（cable tie）についての平均取り付け成功率（average installation success rate）を例証する図である。
【発明を実施するための形態】
【００２２】
特に定義されない限り、本明細書に記載される全ての技術および学術用語は、この開示が属する当業者に一般に理解されるのと同じ意味を有する。
【００２３】
本明細書で記載される場合、「相対粘度」または「ＲＶ」は、ギ酸自体の粘度とギ酸中のポリマーの溶液の粘度との比較を指し、９０％ギ酸およびＡＳＴＭ  Ｄ７８９によるガラス毛細管Ubbelohde粘度計を使用して測定される。ファイバーグラスまたは他の充填剤を含有するサンプルについては、溶解されるサンプルの重量は、要求される、１００ｍｌギ酸当たり正味１１．０グラムの樹脂（neat resin）を供給するために充填剤の量により調節される。
【００２４】
本明細書で記載される場合、「低色調」は、ＡＳＴＭ６２９０により測定されるとおりリン含有化合物の不在と比較して３から５単位まで低い黄色度指数の低下を指す。適切な色決定を、標準の黄色度指数（ＹＩ）、ＣＩＥ  Ｘ、Ｙ、ＺおよびＨｕｎｔｅｒ  Ｌ、ａ、ｂまたはＣＩＥ  Ｌ＊、ａ＊、ｂ＊により記載されるのと同様に使用できる。
【００２５】
リン濃度は、２５〜４５ｐｐｍの範囲にあり、特記されるとおり他の範囲についても考慮される。末端基は、マイクロ当量（百万グラムのポリアミド当たりのモル数）を使用した範囲にあることに注目すべきであり、百万グラムのポリアミド当たり約５から４０モル、好ましくは１５から２５マイクロモル、最も好ましくは百万グラムのポリアミド当たり２０〜３３モルの範囲を網羅する。金属含有量は、リンのモル当たりの金属モル数として記載されるべきである。
【００２６】
本発明の一態様で、ポリアミドは、ナイロン６、ナイロン４／６、ナイロン６／６、ナイロン６／１０、ナイロン６／１２、ナイロン１１、ナイロン１２、ナイロンＭＸＤ６、共重合体ナイロン（ヘキサメチレンジアミンアジピン酸（hexamethylenediamine adipate）とカプロラクタムの共重合体）、ナイロンブロック共重合体、および主要成分としてこれらのナイロンを含む共重合体からなる群から選択される。ナイロン６／６などのポリアミドの調製の一般的方法は、周知である。本明細書に記載される低リンポリアミドは、アミノカルボン酸の重縮合、または異なるポリアミド形成成分の重縮合により得られた共重合ポリアミド（interpolyamide）を含むジアミンおよびジカルボン酸の混合物の重縮合などの当業界で知られる従来の方法により調製される。例えば、米国特許第６，１９７，８５５号明細書；第４，９８１，９０６号明細書；第４，３２０，２１３号明細書；第４，３４６，２００号明細書；第４，７１３，４１５号明細書；第４，０３１，１６４号明細書；第２，０７１，２５０号明細書；第２，０７１，２５１号明細書；第２，１３０，５２３号明細書；第２，１３０，９４８号明細書；第２，２４１，３２２号明細書；第２，３１２，９６６号明細書；第２，５１２，６０６号明細書；および第３，３９３，２１０号明細書を参照されたい。
【００２７】
適切なリン含有化合物としては、次亜リン酸、亜リン酸およびそれらの対応の塩が挙げられる。好ましいリン含有化合物としては、次亜リン酸および次亜リン酸リチウム、次亜リン酸ナトリウム、次亜リン酸カリウム、次亜リン酸ストロンチウムまたは次亜リン酸亜鉛などの次亜リン酸塩が挙げられる。
【００２８】
本発明で使用される多価金属含有化合物は、連続の溶融加工操作中のポリアミドの分子量の望ましくない増加を減少させる効果を有する、リン触媒不活化剤としての役割を果たす。リン触媒不活化の程度は、リン含有化合物およびポリアミドに添加される多価金属含有化合物の量により制御されうる。適切な多価金属含有化合物は、当業者に周知であり、ＩＩＡ群金属、亜鉛およびアルミニウムのハライド、硝酸塩およびカルボン酸塩（例えば、酢酸塩、プロピオン酸塩、安息香酸塩およびステアリン酸塩）が挙げられる。好ましい多価金属含有化合物は、例えばジステアリン酸アルミニウムまたはステアリン酸亜鉛などのステアリン酸塩である。
【００２９】
適切なカルボン酸としては、酢酸、プロピオン酸、安息香酸、フタル酸またはコハク酸が挙げられる。
【００３０】
低リンポリアミドは、３５から８０の間、例えば４０から８０の間、例えば４０から６５の間、例えば４０から５０の間の相対粘度（ＲＶ）範囲を示す。
【００３１】
従来の射出成型、押出成形、ブロー成型、プレス成型、圧縮成型およびガスアシスト成型技術は、一般に、配合ポリアミドの成型のために適切である。例えば、米国特許第８，６５８，７５７号明細書；第４，７０７，５１３号明細書；第７，８５８，１７２号明細書；および第８，１９２，６６４号明細書を参照されたい。
【００３２】
低色調ポリアミドは、それに限定されないが、ガラス繊維（例えば、チョップド形態またはロービング形態でなどのファイバーグラス）、ワックス（例えば、エチレンビスステアルアミド（ethylene bis-stearamide）またはステアリルエルクアミド（stearyl erucamide）を含む）、鉱物、炭素繊維、アラミド繊維、繊維強化剤、連鎖停止剤、粘度調整剤、可塑剤、熱安定剤、ＵＶ安定剤、着色剤（例えばニグロシンまたはカーボンブラックなど）、触媒、他のポリマーおよび耐衝撃性調整剤、難燃剤、艶消し剤、充填剤、抗微生物剤、静電防止剤、光学的増白剤（optical brightener）、増量剤、加工助剤、タルク、マイカ、石膏、珪灰石および当業者に知られている他の一般に使用される添加剤を含む材料と混合／ブレンドされうる。好ましくは、添加剤は、加水分解耐性チョップドグラス、熱安定剤（例えばＣｕＩまたはＫＩなどの銅熱安定剤を含む）および核形成剤である。追加の適切な添加剤は、Plastics Additives, An A-Z reference、edited by Geoffrey Pritchard (1998)で見出されうる。例示的な実施形態では、添加剤分散体への安定剤の任意選択的添加は、総分散重量で約０．７５％から約７．５％の間で存在する。添加剤分散体のために適した安定剤としては、それに限定されないが、ポリエトキシレート（polyethoxylate）（ポリエトキシ化アルキルフェノールＴｒｉｔｏｎＸ−１００など）、ポリプロポキシレート（polypropoxylate）、ブロック共重合体ポリエーテル、長鎖アルコール、ポリアルコール、硫酸アルキル、スルホン酸アルキル、ベンゼンスルホン酸アルキル、リン酸アルキル、ホスホン酸アルキル、ナフタレンスルホン酸アルキル、カルボン酸およびペルフルオロネート（perfluoronate）が挙げられる。
【００３３】
例示的な実施態様では、ポリアミドと混合／ブレンドされる材料は、それ自体（またはそれらの塩）としてポリアミドに添加されるか、または適切な反応物を使用してインサイチュで形成される。さらなる明確化なしに用語「添加された」または「添加」は、ポリマーへの材料自体の添加またはポリアミド中での材料のインサイチュ形成のいずれかを包含することが意図される。別の実施形態では、ポリアミドと混合／ブレンドされる材料は、マスターバッチを介して添加される。特定の実施形態では、低分子量担体ポリマーおよび高濃度の添加材料を含有するマスターバッチは、主要なポリアミド源と溶融ブレンドされうる。一実施形態では、混合／ブレンドされる材料は、ポリアミド生成物（例えば、ペレットまたはフレーク形態で）の内側に添加される一方で、別の実施形態では、混合／ブレンドされる材料は、ポリアミド生成物（例えば、ペレットまたはフレーク形態で）に外側で添加される。
【００３４】
本明細書で記述される改善から利益を得る適用の例としては、射出成型プロセス、プロファイル押出プロセス、シート押出プロセス、および当業者に知られる他の形成プロセスにより調製される物品が挙げられる。これらの物品は、電気および電子製品（それに限定されないが、回路ブレーカー、ターミナルブロック、コネクターなど）、自動車製品（それに限定されないが、空気処理システム（air handling system）、ラジエーター末端タンク、ファン、シュラウドなど）、家具および設備部品、ならびにケーブルタイなどのワイヤ位置決めデバイスで使用されうる。
【実施例】
【００３５】
実施例／実験の結果
ポリアミドの生成におけるリン含有化合物の使用に関するいくつかの態様がある。リン含有化合物は、色を改善するため、および重合速度が改善されることを達成するための触媒として作用するために使用される。特定のリン含有化合物の使用に関連した負の結果は、重合装置における縮合ポリリン酸塩の析出、射出成型の間のＲＶ制御の欠如、およびこれらのリン含有化合物を含有する材料から成型される物品の物理的特性での低下が挙げられる。
【００３６】
したがって、ナイロンなどのポリアミドの製造におけるリン含有化合物の使用は、ポリアミドの色での所望の改善および重合装置での望ましくない代価の間でバランスを取ることを必要とする。重合装置での磨耗の評価を、フィルター寿命およびダイのドルーリング（すなわち、ダイ表面に存在する毛細穴に隣接して形成する析出物）の程度により測定した。フィルター要素およびダイ穴で形成することが観察される析出物を、トリポリリン酸五ナトリウム（pentasodium-tripolyphosphate）としてＸ線回折分析により同定した。図１は、これらの三リン酸塩析出物で被覆されたフィルター要素の走査電子顕微鏡画像である。
【００３７】
この析出物の存在は、ポリアミドを調製するプロセスでのリン酸塩の縮合により引き起こされると思われる。リンのレベルが、６０ｐｐｍから４５ｐｐｍに減少され、フィルター要素を交換するのに関連したコストは、リンレベルの減少の前に６か月間監視され、その後、リンレベルの減少に続いて数か月間観察された試験が行われた。およそ５０％のフィルター交換費用での減少が観察された。図２は、リンを含有するポリアミドをランさせる重合ラインに関する平均月間フィルター交換費用（monthly average filter change expense）を表現する。驚くべきことに、月間コストは、２０１３の第一半期から２０１３の第四四半期および２０１４の第一四半期まで、リンレベルを、平均約５７ｐｐｍから平均約５０ｐｐｍまでに減少することにより平均で５０％まで減少された。
【００３８】
リン酸塩析出物の望ましくない析出に対するリンの量の効果を、フィルターパックを通したナイロン６，６を押出し、フィルター圧力の上昇を監視することにより分析した。多様なリンレベルを試験し、圧力の上昇が、濃度と共に顕著に増加することが観察された。図３を参照されたい。したがって、実用的な理由で、それより高いと負の効果を与えるリン含有量の上方レベルがある。
【００３９】
リンレベルについての実用的な上限を観察して、色改善およびプロセス速度のための実用的な使用についての下限が調査された。ラボオートクレーブプロセスは、色改善についての、およびプロセス速度改善についての最小レベルの効力を決定するために、様々なリンレベルでＰＡ６６サンプルを生成するために使用された。表１は、実験的デザインを概説し、それは、ラボオートクレーブ実験および添加剤標的を含む。
【００４０】
【表１】
2020002362.tif 000002
【００４１】
ＰＡ６６オートクレーブバッチに関するＲＶ、色（ＹＩ）、リンレベル、アミン末端基および酢酸末端基を、各バッチについて測定し、表２に要約する。
【００４２】
【表２】
2020002362.tif 000003
【００４３】
黄色度指数は、ゼロまたは低リン含有バッチについては高い。図４は、様々なリンレベルで調製されたＰＡ６６の色に対するリン（Ｐ）の効果を例証する。これらの材料のＹＩは、ゼロ（０）のＰおよび約２４ｐｐｍのＰの間で顕著に変動し、その後約４５ｐｐｍのＰでわずかに多く、約６９ｐｐｍのＰで非常にわずかに多かったことが予想外に観察された。これらの結果は、従来の低リンレベルでの色に対するリン含有量を増加することの低減効果を明らかに、かつ予想外に示す。
【００４４】
連続重合ユニットで生成されるＰＡ６６は、リン含有化合物としてＳＨＰを使用して、２つの異なるリン含有量レベルで調製された。プラークを、これらの２つの異なるリンレベルを含有する材料から成型し、材料の色を測定した。プラークの色は、ほぼ週一回、数か月にわたって決定された。図５は、これらの成型プラークのＹＩ測定の結果を示す。５６ｐｐｍのリンで調製されたプラークおよび４５ｐｐｍのリンで調製されたプラークの間の色における差は、微細なものであり、色におけるこの差は、顕著に経時的な変化をしない。この研究は、ＰＡ６６の色が、ＳＨＰの添加で改善されるが、いったん有効なレベルに達すると、経時的な色または色安定性における改善はほとんどまたはまったくないことを実証する。
【００４５】
ＰＡ６６などのポリアミドの製造における本発明のリン含有化合物を使用するさらなる利益は、リン含有化合物が、触媒であり、生成速度が高いことがその化合物で達成可能であることである。リン含有量の実際の最大および最小濃度に関する問題に答えるために、様々なリンレベルでの触媒効力は、表１および２に記載のラボオートクレーブサンプルを使用して決定された。各サンプルを、１７５℃で固体状態重合にかけた。サンプルは、ますます増加する時間で回収され、相対粘度またはＲＶは、各回決定された。結果は、表３に要約され、それは、ＳＳＰ  ＲＶ構築に対するリンレベルの効果を示し、図６でグラフで示される。
【００４６】
【表３】
2020002362.tif 000004
【００４７】
重合速度試験の結果は、２８ｐｐｍのリンおよび４６ｐｐｍのリンの添加でＲＶ構築速度での増加があるが、６８ｐｐｍのリンを添加することが、４６ｐｐｍのリンを含有するサンプルより上にＲＶ構築速度を増加しないことを示す。この研究は、約４５ｐｐｍのリンのリン含有量の実用的な下限が予想外にあること、および約６８ｐｐｍのリンでの触媒活性の改善が減少されることを示す。
【００４８】
重合触媒としてのＳＨＰの効力は、連続重合プロセスで実証された。リンのレベルは、およそ５６ｐｐｍからおよそ４０ｐｐｍに減少された（すなわち、添加速度は、１．１８ｌｂ／分から０．８ｌｂ／分に減少された）。仕上げられたポリマーの粘度は、撚り合わせダイ（stranding die）およびペレット化ステップの直前にトランスファーラインでの圧力差から推定されうる。以下の試験で、リン含有触媒の量は、６８％（すなわち、１．１８ｌｂ／分から０．８ｌｂ／分まで）５６ｐｐｍからおよそ４０ｐｐｍまでのリンの変化で減少された。トランスファーラインでの圧力下降は、４時間ラン期間にわたり変化しなかった。このラン期間は、プロセスの間に作製されたリンのレベル減少と共にポリマーについて十分な滞留時間を提供する。トランスファーライン圧力差における識別できる変化で、この試験の間に観察されたものはなかった。図７を参照されたい。結論は、生成物溶融粘度（したがって、生成物分子量）は、リンの量減少の存在により変化しなかったことである。リン含有化合物の触媒効力は、およそ４０ｐｐｍのＰからおよそ５６ｐｐｍのＰの間で顕著には変化しなかった。
【００４９】
これらの実施例は、リンの添加で色改善および触媒速度改善がある一方で、効力のために要求される最小リン含有量があることを示し、その最小量より上のその含有量を増加することが、ポリアミドの色の効力を、またはリンに寄与される触媒活性を顕著には改善しない。溶融フィルタースクリーンの性能における明らかな減少があり、ナイロン重合の他の態様はリン含有量の増加を伴う。プロセス改善は、標的リン含有量を、５６ｐｐｍから４５ｐｐｍに変化させることにより実証された。
【００５０】
例示的な実施形態では、ナイロン６，６は、好ましいポリアミドであり、例えば、ケーブルタイなどの射出成型物品を調製するために、電気取り付けなどのために使用される。ケーブルタイは、アンダーライターズラボラトリー（Underwriters Laboratory（ＵＬ））基準番号第６２２７５号により記載されるものなどの種々の技術を使用して性能について試験されうる。そこには、例えば、ケーブルタイを取り付ける方法が記載されている。
【００５１】
特定の実施形態では、ケーブルタイは、１種またはそれ以上のナイロン６，６−含有材料から射出成型され、それらを「成型時乾燥（dry as molded）」に維持する水分プルーフ包装で封鎖される。その後、ケーブルタイを、例えば、調整可能な張力能力を有する取り付け具を使用して鋼鉄製マンドレルに取り付け、タイの過剰の「尾部」を切除する前の取り付けの間に、およそ３５から３７ｌｂの張力を送達するように設定した。タイの取り付けは、組み立てたケーブルタイが、なんら破損なしに取り付けられ、取り付け後に無傷のままである場合、成功したと見なされる。したがって、取り付け試験は、成功率（すなわち、取り付け試験を合格するタイの百分率）が、首尾よく取り付けられなかったケーブルタイの関数として、タイを含むナイロン６，６含有材料の靭性の基準である合否判別方式の試験である。
【００５２】
このような材料を含むケーブルタイの取り付け成功と共にナイロン６，６含有材料でのリンレベルの間の相互関係を評価するように設計された実験で、様々なリン（Ｐ）レベルを有する一連の材料を、ケーブルタイに成型し、タイを収集し、「成型時乾燥」状態に維持した。数種のアイテムが、各材料から成型され、様々な生成物ロットからなった。各アイテムから得られるいくつかのケーブルタイを、取り付け試験にかけ、取り付けに成功した標本の画分を記録した。異なるリンレベルを有する３つのこのような材料の結果は、表４で要約される。
【００５３】
【表４】
2020002362.tif 000005
【００５４】
結果は、平均取り付け成功率が、リンを含有しない材料については最高で、２０ｐｐｍのリンを含有する材料については中間で、４５ｐｐｍのリンを含有する材料については最低であることを明らかにした。これらの結果は、図１０でグラフで表示される。試験が、合否判別方式の試験であるので、結果は二項分布に従うと予想される。二項分布の標準偏差（σ）は、成功した取り付け（平均画分合格）の確率および試験された標本（ケーブルタイ）の数から決定される。そのようなものとして、測定と関連した不確実さは、試験される標本の数を増加させることにより減少されうる。９５％信頼区間（ＣＩ）は、下に示されるとおり＋／−１．９６×標準偏差であると決定される：
【００５５】
μ（平均）＝平均画分合格（ｐｂａｒ）
σ（標準偏差）＝√｛（ｐｂａｒ＊（１−ｐｂａｒ））／ｎ｝
ｐｂａｒの９５％ＣＩ＝ｐｂａｒ＋／−１．９６σ
【００５６】
試験される標本の数が高く、試験を合格する高い確率は、高い程度の信頼（およそ０．４％）を可能にし、３つの試験材料の間の性能における差は、９５％信頼区間で有意であるという提示を可能にするのに十分である。
【００５７】
ＲＶを増加するためのリン含有化合物の潜在力または射出成型の間のナイロン６，６の分子量は、周知である。射出成型の間にＲＶ構築を制御することについて文献に記載される２つの従来のアプローチ法は、触媒を不活化する（二価）金属の重合の前または間のいずれかにナイロン溶融への組み込みである。例えば、米国特許第第８，５０１，９００号明細書および第５，９２９，２００号明細書を参照されたい。このアプローチ法での問題は、金属含有化合物の組み込みがリン含有化合物の触媒効果を減少させるが、その組み込みは、今度は生産性を改善する重合促進のプラス面にも干渉することである。第二のアプローチ法では、酢酸などのいわゆる末端基キャッパーの使用が記載された。末端基キャッパーアプローチ法との問題は、それが非常に有効ではないことである。以下の実施例では、成型樹脂の外面への金属含有化合物の適用が、射出成型の間に分子量またはＲＶ構築の優れた制御を予想外に提供することが示される。この有効な触媒制御の適用は、リンの全触媒効果が生成物の重合を通して享受されるようにポリアミド生成物の重合の後に適用される。ポリアミド６，６ペレットが、多様な水分レベルで射出成型され、ＲＶまたは分子量構築での差が、各水分条件について決定される研究が行われた。図８は、低い水分で、ＲＶの変化は、２０単位より大きいことを示すのに対して、ペレットの外側表面への添加で、金属含有化合物、この場合には、５００ｐｐｍステアリン酸亜鉛が、材料に反応性を低くさせ、１１未満のＲＶ単位の低水分条件下でＲＶの変化を示す。
【００５８】
別の研究で、リンレベルの効果および酢酸末端キャッピングを実証した。図９で示されるとおり、射出成型におけるＲＶの変化は、１６ＲＶ単位より大きく、１３００から１５００ｐｐｍ酢酸を含有するサンプルとして２０ＲＶ単位に近づいた。したがって、酢酸末端キャッパーの使用は、金属含有化合物の添加に比較して、ＲＶ構築イオン射出成型を制御するために有効でない。
【００５９】
本明細書に引用される全ての刊行文書（例えば、特許、雑誌記事、書籍）は、その全体が参照により組み込まれる。
【図１】
2020002362.tif 000006
【図２】
2020002362.tif 000007
【図３】
2020002362.tif 000008
【図４】
2020002362.tif 000009
【図５】
2020002362.tif 000010
【図６】
2020002362.tif 000011
【図７】
2020002362.tif 000012
【図８】
2020002362.tif 000013
【図９】
2020002362.tif 000014
【図１０】
2020002362.tif 000015
【外国語明細書】
2020002362000001.pdf